(57)【要約】【課題】モノリス型のセラミックスフィルタ用基材において集水スリット施工時にセル隔壁の肉厚が薄くなって、セル隔壁の強度低下が起こる。【解決手段】モノリス型のセラミックスフィルタ用基材１は、複数のセル列からなる濾過膜セル群４と、各濾過膜セル群間に平行に位置する集水セル群５を備えている。濾過膜セル群４は、集水セル群の両側に隣接して対向する特定濾過膜セル群６と、特定濾過膜セル群以外の非特定濾過膜セル群７とに区分される。特定濾過膜セル群６のセルの断面形状は、他のセル群のセルの断面形状と類似する形状で、且つ集水セル群５に対向する側の面６ａが平面又は円弧面に形成されている。【選択図】図２
2014028327.tif 000002
【特許請求の範囲】
【請求項１】
セラミックス多孔体からなる筒状基材と、筒状基材の両端面に開口し、且つ筒状基材内に貫通並設した多数のセルを備え、各セルの断面形状は、多角形及び／又は円形であるモノリス型のセラミックスフィルタ用基材であり、
前記多数のセルは、筒状基材断面を横断するように平行した複数のセル列からなる濾過膜セル群と、各濾過膜セル群間に平行に位置する集水セル群とに区分され、
前記濾過膜セル群は、集水セル群の両側に隣接して対向する特定濾過膜セル群と、特定濾過膜セル群以外の非特定濾過膜セル群とに区分され、
前記特定濾過膜セル群のセルの断面形状は、他のセル群のセルの断面形状と類似する形状で、且つ前記集水セル群に対向する側の面が平面又は円弧面に形成されていることを特徴とするモノリス型のセラミックスフィルタ用基材。
【請求項２】
前記非特定濾過膜セル群のセルの断面形状は、六角形又は円形に形成され、
前記特定濾過膜セル群のセルの断面形状は、前記集水セル群に対向する側の面が平面又は円弧面となるように、五角形、七角形、円弧面五角形、円形の何れかの形状に形成され、
前記集水セル群のセルの断面形状は、前記非特定濾過膜セル群のセルと同様に六角形又は円形に形成されていることを特徴とする請求項１記載のモノリス型のセラミックスフィルタ用基材。
【請求項３】
前記集水セル群を構成する各セル壁を貫通、横断して、前記筒状基材外部に連通、開口する集水スリットを形成し、
前記集水スリットの幅寸法は、前記集水セル群のセルが六角形の場合には、その対角寸法よりも小さい寸法とし、前記集水セル群のセルが円形の場合には、その直径寸法よりも小さい寸法としたことを特徴とする請求項１又は２記載のモノリス型のセラミックスフィルタ用基材。
【請求項４】
前記筒状基材の端面に目封止材充填用の凹部を設け、該凹部に目封止材を充填して、前記集水スリット及び／又は集水セルを一括して封止したことを特徴とする請求項１〜３の何れかに記載のモノリス型のセラミックスフィルタ用基材。
【請求項５】
セラミックス多孔体からなる筒状基材の端面に開口する多数の濾過膜セル群と、濾過膜セル群間に位置する集水セル群と、前記集水セル群を貫通、横断して前記筒状基材外部に連通、開口する集水スリットと、該集水スリット及び/又は集水セルの筒状基材の端面側の端部を閉塞する目封止材と、を備えたモノリス型のセラミックスフィルタ用基材の製造方法であって、
前記濾過膜セル群又は集水セル群となる多数のセルを形成した未乾燥、未焼成のモノリス型のセラミックスフィルタ用基材を押出成形する押出成形工程と、
前記押出成形した未焼成のモノリス型のセラミックスフィルタ用基材を乾燥，焼成する乾燥，焼成工程と、
前記集水セル群を構成する各セル壁を前記筒状基材を貫通する方向に横断して前記筒状基材外部に連通する集水スリットを形成する集水スリット形成工程と、
を備え、
前記押出成形工程において、前記濾過膜セル群を、集水セル群の両側に隣接して対向する特定濾過膜セル群と、特定濾過膜セル群以外の非特定濾過膜セル群とに区分し、前記特定濾過膜セル群のセルの断面形状を、他のセル群のセルの断面形状と類似する形状で、且つ前記集水セル群に対向する側の面が平面又は円弧面に形成したことを特徴とするモノリス型のセラミックスフィルタ用基材の製造方法。
【請求項６】
前記集水スリット形成工程の後に、
前記筒状基材の端面に目封止材充填用の凹部を形成する凹部形成工程と、
前記凹部に目封止材を充填して集水スリット及び／又は集水セルを一括して封止する目封止材充填工程と、
を備えたことを特徴とする請求項５に記載のモノリス型のセラミックスフィルタ用基材の製造方法。
【発明の詳細な説明】
【技術分野】
【０００１】
本発明は、セラミックス多孔体からなる筒状基材に原液流路となる多数のセルを具備してなるモノリス型のセラミックスフィルタ用基材とその製造方法に関するものである。
【背景技術】
【０００２】
セラミックスフィルタ用基材が、セラミックスフィルタとして用いられるのは、高分子膜等と比較して、物理的強度、耐久性に優れるため信頼性が高いこと、耐食性が高いため酸、アルカリ等による洗浄を行なっても劣化が少ないこと、更には、濾過能力を決定する細孔径の精密な制御が可能である点で、高分子膜等よりも優れているので、セラミックスフィルタは、固液分離用のフィルタ等に用いられている。
【０００３】
セラミックスフィルタは、平板状、チューブ状等、種々の形状に加工されたセラミックス多孔体を濾材として濾過を行なうが、単位体積当たりの濾過面積が大きく、濾過処理能力が高い点において、セラミックス多孔体からなる筒状のセラミックスフィルタ用基材に原液流路となる多数のセルを具備した、いわゆるモノリス型フィルタが広く利用されている。
【０００４】
モノリス型フィルタのセルとしては、基材の単位体積当たりの濾過面積を大きくとることができる点において、断面形状が六角形、或いは円形セルのようなコーナー部を有しないセル等が好ましいとされている。
【０００５】
図１４はモノリス型フィルタの一例を示す。このモノリス型フィルタ１０１は、例えば内接円２．５ｍｍ程度の六角形セル１０２を多数具備するように形成されている。このような大容量のフィルタの場合、濾過水を外部に排出することが困難なために、フィルタ基材内が直接外部と連通するように、特定のセル群を集水セル１０２ａとし、この集水セル群と外部とを連通するようにフィルタ基材を横断したスリット１０３を設け、この部分に濾過水を集めて外部に排出するようにしている。
【０００６】
集水セル１０２ａとスリット１０３は、所定数の濾過膜セル１０２ｂを数列ごとに群にした各濾過膜セル群の間に位置するように配置している。
【０００７】
排出口の位置は、筒状のセラミックスフィルタ用基材の中央部や端面部、端面部近傍等に設けられている。
【０００８】
前記スリット１０３の数や、図１５に示す筒状のセラミックスフィルタ用基材の外周面１０１ａに開口するスリット１０３先端の排出口１０３ａの位置は、被処理水の特性、フィルタの大きさ（径、長さ）などにより最適なものが選択される。集水セル１０２ａの開口端部は、封止材１０４で封止されている。（例えば、特許文献１参照）。
【０００９】
また、図１６に示すように、集水セル１０２ａの断面形状は、スリット施工が容易となるように四角形とし、且つ集水セル１０２ａに隣接する濾過膜セルである特定濾過膜セル１０２ｂの形状を七角形、或いは五角形、円形にし、特定濾過膜セル１０２ｂ以外の濾過膜セル１０２ｃを、六角形等として、集水セル１０２ａと特定濾過膜セル１０２ｂの間に平面状の隔壁１０５を形成したものが開発されている。（例えば、特許文献２参照）。なお、このようなセルの形状の組み合わせとして、前記特許文献１，２の他に特許文献３などが知られている。
【先行技術文献】
【特許文献】
【００１０】
【特許文献１】特開２０００−３４２９２０
【特許文献２】特開２００４−３０６０２０
【特許文献３】特開２００４−３０５９９３
【発明の概要】
【発明が解決しようとする課題】
【００１１】
ところで、前述したように、四角形の集水セル１０２ａと、五角形、七角形等の濾過膜セル１０２ｂを組み合わせた場合には、スリット施工は容易になるという利点がある。
【００１２】
しかし、四角形の集水セル１０２ａ以外の濾過膜セルは、五角形、六角形、七角形であって、その断面形状に違いがある。
【００１３】
よって、押出成形時にこれらのセルを形成する押出ピンの周辺での坏土の流動性に差異が発生する。そして、基材内部において成形不良が生じ、乾燥不良、焼成不良、例えば、割れを起こす可能性があるという課題があった。
前記課題は、セルの断面形状を極力、同形状にすることにより解決することができる。
【００１４】
しかし、全てのセルを同じ形状、例えば、図１７に示すように、六角形にした場合には、押出成形の点においては好ましいものの、集水セル群にスリット１０３を形成する場合に、隣接する濾過膜セル群との間隔が狭いことから、スリット施工時にセル隔壁１５の肉厚ｔが薄くなって、強度低下を惹起する可能性があった。Ｂは、スリット１０３の幅である。
【００１５】
前記セル隔壁１０５の肉厚ｔを厚くするためにセルの間隔ピッチＴを大きくすることが考えられるがセルの間隔ピッチＴを変えると、隔壁１０５の厚みが周辺と異なったものになり、押出成形、乾燥、焼成時において、不具合を惹起する可能性があり好ましい対策とは言えなかった。
【００１６】
そこで、本発明者らは、前記従来の問題点を解決するために、鋭意研究を重ねた結果、集水セル群と共にセラミックスフィルタ用基材のセル群を構成する濾過膜セル群を、集水セル群に隣接する特定濾過膜セル群と、それ以外の非特定濾過膜セル群とに区分し、スリット施工を施す集水セル群と、これに隣接する部位に位置する特定濾過膜セル群との間隔を確保するために、特定濾過膜セル群のセル形状を、非特定濾過膜セル群のセル形状と類似する断面形状で、且つ前記集水セル群に対向する側の面が平面又は円弧面に形成することにより、
（１）基材押出成形工程において、坏土の流動性にムラが発生するのを防止して、基材内部において成形不良が生じるのを防止することにより、乾燥不良、焼成不良、例えば、割れを起こすのを抑制することが可能であること、
（２）また、特定濾過膜セルの前記集水セル群に対向する側の面を、平面又は円弧面とすることにより、スリット施工時にセル隔壁の肉厚が薄くなって、強度低下を惹起するのを防止することが可能であること、
を見出して、その知見に基づいてモノリス型のセラミックスフィルタ用基材と、その製造方法を開発したものである。
【課題を解決するための手段】
【００１７】
請求項１の発明は、セラミックス多孔体からなる筒状基材と、筒状基材の両端面に開口し、且つ筒状基材内に貫通並設した多数のセルを備え、各セルの断面形状は、多角形及び／又は円形であるモノリス型のセラミックスフィルタ用基材であり、
前記多数のセルは、筒状基材断面を横断するように平行した複数のセル列からなる濾過膜セル群と、各濾過膜セル群間に平行に位置する集水セル群とに区分され、
前記濾過膜セル群は、集水セル群の両側に隣接して対向する特定濾過膜セル群と、特定濾過膜セル群以外の非特定濾過膜セル群とに区分され、
前記特定濾過膜セル群のセルの断面形状は、他のセル群のセルの断面形状と類似する形状で、且つ前記集水セル群に対向する側の面が平面又は円弧面に形成されていることを特徴とする。
【００１８】
請求項２は、請求項１に記載のモノリス型のセラミックスフィルタ用基材において、
前記非特定濾過膜セル群のセルの断面形状を、六角形又は円形に形成し、
前記特定濾過膜セル群のセルの断面形状を、前記集水セル群に対向する側の面が平面又は円弧面となるように、五角形、七角形、円弧面五角形、円形の何れかの形状に形成し、
前記集水セル群のセルの断面形状を、前記非特定濾過膜セル群のセルと同様に六角形又は円形に形成したことを特徴とする。
【００１９】
請求項３は、請求項１又は２に記載のモノリス型のセラミックスフィルタ用基材において、
前記集水セル群を構成する各セル壁を貫通、横断して、前記筒状基材外部に連通、開口する集水スリットを形成し、
前記集水スリットの幅寸法は、前記集水セル群のセルが六角形の場合には、その対角寸法よりも小さい寸法とし、前記集水セル群のセルが円形の場合には、その直径寸法よりも小さい寸法としたことを特徴とする。
【００２０】
請求項４は、請求項１〜３の何れかに記載のモノリス型のセラミックスフィルタ用基材において、
前記筒状基材の両端面に目封止材充填用の凹部を設け、該凹部に目封止材を充填して、前記集水スリット及び／又は集水セルを一括して封止したことを特徴とする。
【００２１】
請求項５は、セラミックス多孔体からなる筒状基材の端面に開口する多数の濾過膜セル群と、濾過膜セル群間に位置する集水セル群と、前記集水セル群を貫通、横断して前記筒状基材外部に連通、開口する集水スリットと、該集水スリット及び/又は集水セルの筒状基材の端面側の端部を閉塞する目封止材と、を備えたモノリス型のセラミックスフィルタ用基材を製造する方法であって、
前記濾過膜セル群又は集水セル群となる多数のセルを形成した未乾燥、未焼成のモノリス型のセラミックスフィルタ用基材を押出成形する押出成形工程と、
前記押出成形した未焼成のモノリス型のセラミックスフィルタ用基材を乾燥，焼成する乾燥，焼成工程と、
前記集水セル群を構成する各セル壁を前記筒状基材を貫通する方向に横断して前記筒状基材外部に連通する集水スリットを形成する集水スリット形成工程と、
を備え、
前記押出成形工程において、前記濾過膜セル群を、集水セル群の両側に隣接して対向する特定濾過膜セル群と、特定濾過膜セル群以外の非特定濾過膜セル群とに区分し、前記特定濾過膜セル群のセルの断面形状を、他のセル群のセルの断面形状と類似する形状で、且つ前記集水セル群に対向する側の面が平面又は円弧面に形成したことを特徴とする。
【００２２】
請求項６は、請求項５のモノリス型のセラミックスフィルタ用基材の製造方法において、
前記集水スリット形成工程の後に、
前記筒状基材の端面に目封止材充填用の凹部を形成する凹部形成工程と、
前記凹部に目封止材を充填して集水スリット及び／又は集水セルを一括して封止する目封止材充填工程と、
を備えたことを特徴とする。
【発明の効果】
【００２３】
（１）請求項１のモノリス型のセラミックスフィルタ用基材は、特定濾過膜セル群のセルの断面形状を、他のセル群のセルの断面形状と類似する形状に形成したので、未焼成のセラミックスフィルタ用基材を押出成形する際に、特定濾過膜セル群のセルと他のセルの間に坏土の偏析した流動が発生するのを抑制し、よって、押出成形、乾燥、焼成において変形、割れが発生するのを防止する。
また、特定濾過膜セル群のセルの、前記集水セル群に対向する側の面が平面又は円弧面になるよう形成したので、特定濾過膜セル群と集水セル群の間の隔壁の肉厚を確保することができ、隔壁が脆弱になるのを防止することができる。また、特定濾過膜セル群と集水セル群の間に十分な集水スリット形成エリアを確保することができる。
（２）請求項２のモノリス型のセラミックスフィルタ用基材は、非特定濾過膜セル群のセルを、六角形又は円形とし、集水セル群のセルを、非特定濾過膜セル群のセルと同様に六角形又は円形に形成したので、未焼成のセラミックスフィルタ用基材を押出成形する際に押出成形ピンの周辺における坏土の偏析した流動を抑制し、よって、押出成形、乾燥、焼成において変形、割れが発生するのを抑制することができる。
また、特定濾過膜セル群のセルを、集水セル群に対向する側の面を平面又は円弧面となる五角形、七角形、円弧面五角形、円形の何れかの形状に形成したので前記非特定濾過膜セルや集水セルの場合と同様に、坏土の偏析した流動を抑制し、よって、押出成形、乾燥、焼成において変形、割れが発生するのを抑制することができる。
（３）請求項３のモノリス型のセラミックスフィルタ用基材は、集水セル群を構成する各セル壁および前記筒状基材を貫通する方向に横断して前記筒状基材外部に連通する集水スリットを形成したので、集水スリットを介して濾過水を円滑に外部に流出させることができる。
特に、集水スリットの幅寸法を、集水セル群のセルが六角形の場合には、その対角寸法よりも小さい寸法とし、集水セル群のセルが円形の場合には、その直径寸法よりも小さい寸法としたので、集水スリットの存在により、集水セルと特定濾過膜セルのセルとの隔壁が脆弱になるのを最小限に抑えることができる。
（４）請求項４のモノリス型のセラミックスフィルタ用基材は、前記筒状基材の端面に目封止材充填用の凹部を設けたので、該凹部内に目封止材を充填することにより集水スリット及び／又は集水セルを一括して封止することができる。
（５）請求項５のモノリス型のセラミックスフィルタ用基材の製造方法は、前記押出成形工程において、濾過膜セル群を、集水セル群の両側に隣接して対向する特定濾過膜セル群と、特定濾過膜セル群以外の非特定濾過膜セル群とに区分し、前記特定濾過膜セル群のセルの断面形状を、他のセル群のセルの断面形状と類似する形状で、且つ前記集水セル群に対向する側の面が平面又は円弧面に形成したモノリス型のセラミックスフィルタ用基材を製造することができる。
（６）請求項６のモノリス型のセラミックスフィルタ用基材の製造方法は、前記集水スリット形成工程の後の凹部形成工程によって筒状基材の端面に目封止材充填用の凹部を形成し、凹部形成工程に続く目封止材充填工程によって、前記凹部に目封止材を充填することにより集水スリット及び／又は集水セルを一括して、効果的に封止したモノリス型のセラミックスフィルタ用基材を製造することができる。
【図面の簡単な説明】
【００２４】
【図１】第１の実施形態のセラミックスフィルタ用基材の斜視図。
【図２】特定濾過膜セル、非特定濾過膜セル、集水セルの配置状態を示す説明図。
【図３】図２の一部の拡大図。
【図４】図３のＡ−Ａ断面図。
【図５】目封止材を充填した状態の断面図。
【図６】第２の実施形態のセラミックスフィルタ用基材の斜視図。
【図７】図４と同様の断面図。
【図８】目封止材を充填した状態の断面図。
【図９】第３の実施形態のセラミックスフィルタ用基材の斜視図。
【図１０】第４の実施形態を示し、集水セルを円形に形成した場合の説明図。
【図１１】目封止材を充填した状態を示す説明図。
【図１２】Ａ，Ｂ，Ｃ，Ｄは、特定濾過膜セルの第１〜第４例を示す説明図。
【図１３】本発明の製造方法のフロー図。
【図１４】従来例の濾過膜セルと集水セルの形状と配置を示す説明図。
【図１５】前記従来の濾過膜セルと集水セルを備えたセラミックスフィルタ用基材の斜視図。
【図１６】四角形の集水セルを使用したセラミックスフィルタ用基材の説明図。
【図１７】濾過膜セルと集水セルを六角形に形成した場合の問題点を示す説明図。
【発明を実施するための形態】
【００２５】
図１〜図５は第１実施例のセラミックスフィルタ用基材１を示す。図１に示すように、セラミックスフィルタ用基材１は、セラミックス多孔体からなる筒状基材２と、筒状基材２の両端面に開口し、且つ筒状基材内に貫通並設した多数のセル３を備えている。多数のセル３は、ハニカム状に整然と配置されている。
【００２６】
図２に示すように、前記多数のセル３は、筒状基材断面を横断するように平行した複数のセル列からなる濾過膜セル群４と、各濾過膜セル群４間に平行に位置する集水セル群５とに区分されている。
【００２７】
前記濾過膜セル群４は、集水セル群５の両側に隣接して対向する特定濾過膜セル群６と、特定濾過膜セル群６以外の非特定濾過膜セル群７とに区分されている。
【００２８】
図３に拡大して示すように、集水セル群５及び非特定濾過膜セル群７の各セルの断面形状は、六角形に形成されている。また、特定濾過膜セル群６の各セルの断面形状は、集水セル群５に対向する側の面６ａが平面又は円弧面になるように七角形に形成されている。
【００２９】
集水スリット８は、前記集水セル群を構成する各セル壁および筒状基材２を貫通して形成されている。集水スリット８の幅寸法Ｂは、六角形の集水セルの対角寸法よりも小さい寸法に形成されている。集水スリット８の長さ方向の先端部は、図１に示すように、筒状基材２の外側面２ａに開口している。
【００３０】
図４（図３のＡ−Ａ断面図）に示すように、集水スリット８の幅方向の一端部（図４の左端）は、筒状基材２の端面２ｂに開口している。集水スリット８の開口端には面取り等により目封止材充填用の凹部９が形成されている。凹部９の幅寸法Ｃは、集水スリット８の幅寸法Ｂより大で、且つ図１に示すように、筒状基材２の端面２ｂを横断するように形成されている。そして、図５に示すように、前記凹部９に目封止材１０を充填することにより、集水スリット８と集水セル群５の端部が一括して封止される。
【００３１】
第１実施例のセラミックスフィルタ用基材１は、前述の構成であって、図３に示すように、特定濾過膜セル群６の集水セル群５に対向する側の面６ａを平坦面に形成したので、特定濾過膜セル群６と集水セル群５の間に比較的広い切削施工エリアを確保でき、集水スリット施工において特定濾過膜セルと集水セルの間の隔壁を脆弱にするという従来の課題を解消することができる。
【００３２】
また、筒状基材２の端面２ｂに、該端面２ｂを横断する目封止材充填用の凹部９を形成したので、該凹部９に目封止材１０を充填し、且つ目封止材１０の下部を集水スリット８及び／又は集水セル群５の端部に充填することにより集水スリット８及び／又は集水セル群５の封止を確実に行ない、集水スリット群８及び集水セル群５の水密性を確保、維持できる。
【００３３】
図６〜図８は第２実施例のセラミックスフィルタ用基材１１を示し、図９は第３実施例のセラミックスフィルタ用基材２１を示す。
【００３４】
第２実施例のセラミックスフィルタ用基材１１は、集水スリット８を筒状基材端面から所定の距離Ｌだけ離して、筒状基材２の端面２ｂの近傍に形成した。
【００３５】
集水セル群５の端部には、図６に示すように筒状基材２の端面２ｂを横断し、図７に示すように面取り等により凹部９が形成され、さらに、図８に示すように該凹部９に目封止材１０を充填することにより前記集水セル群５の端部が封止されている。なお、第２実施例の場合は、集水スリット８は、筒状基材２の端面２ｂから所定の距離Ｌ離して形成されているので集水スリット８を目封止する必要はない。
【００３６】
また、第３実施例のセラミックスフィルタ用基材２１は、第２実施例の場合よりも更に集水スリット８を筒状基材端面から離し、筒状基材２の長さ方向の略中央部に１個の集水スリット８を形成した場合を示す。他の構成は、第１、２実施例のセラミックスフィルタ用基材１と同様であるので同一構成部分には同一符号を付して重複する。
【００３７】
図１０〜図１１は、第４実施例のセラミックスフィルタ用基材を示す。この実施例において、集水セル群５のセルは、円形に形成されている。集水スリット８の幅寸法Ｂは、円形の集水セルの直径寸法よりも小さい寸法に形成されている。
【００３８】
集水スリット８の筒状基材２の端面側の端部には、図４と同様に面取り等により凹部９が形成されている。凹部９の幅寸法Ｃは、集水スリット８の直径寸法Ｂより大に形成されている。そして、図１１に示すように、前記凹部９に目封止材１０を充填することにより、集水スリット８及び／又は集水セル５が一括して封止される。第４実施例は集水スリット８を円形に形成した以外の構成は、第１〜３実施例のセラミックスフィルタ用基材１と同様であるので同一構成部分には同一符号を付して重複する。
【００３９】
以上、第１実施例から第４実施例においては、特定濾過膜セル６の形状を、図１２Ａに示した集水セル群５に対向する側の面６ａを平坦面とした七角形に形成したが、図１２Ｂに示すように集水セル群５に対向する側の面６ａを平坦面とした五角形であっても、図１２Ｃに示すように集水セル群５に対向する側の面６ａを円弧面とした五角形であっても、或いは図１２Ｄに示すように円形であっても良い。
【００４０】
次に、本発明のモノリス型のセラミックスフィルタ用基材の製造方法を図１３の工程図を参照して説明する。
【００４１】
図１３に示すように、本発明の製造方法は、未焼成のモノリス型のセラミックスフィルタ用基材を押出成形する押出成形工程と、押出し成形した未焼成のモノリス型のセラミックスフィルタ用基材を乾燥，焼成する乾燥，焼成工程と、モノリス型のセラミックスフィルタ用基材に集水スリットを形成する集水スリット形成工程と、前記筒状基材の端面に目封止材充填用の凹部を形成する凹部形成工程と、前記凹部に目封止材を充填する目封止材充填工程と、を備えている。
【００４２】
押出成形工程においては、例えば粒子径４０〜１００μmのアルミナセラミックスを主構成材として、これに焼結助剤、バインダー、水を混合した混合物を押出成形機で押出して、前記多数のセルを有するセラミックス多孔体からなる未焼成のモノリス型のセラミックスフィルタ用基材を形成する。
【００４３】
乾燥，焼成工程においては、前記未焼成のモノリス型のセラミックスフィルタ用基材を乾燥，焼成する。
【００４４】
集水スリット形成工程においては、集水セル群を構成する各セル壁および筒状基材２を貫通して集水スリット８を形成する。図３に示すように、集水スリット８の幅寸法Ｂは、六角形の集水セルの対角寸法よりも小さい寸法に形成し、集水スリット８の長さ方向の先端部は、図１に示すように、筒状基材２の外側面２ａに開口させ、集水スリット８の幅方向の端部は、図４に示すように、前記筒状基材２の端面２ｂに開口させる。
【００４５】
凹部形成工程においては、図４に示すように、前記集水スリット８の端部に面取り等により目封止材充填用の凹部９を形成する。凹部９の幅寸法Ｃは、集水スリット８の幅寸法Ｂより大に形成する。図１に示すように、凹部９は、筒状基材２の端面を横断するように形成されている。
【００４６】
目封止材充填工程においては、図４等に示すように、前記凹部９内に目封止材１０を充填して、集水スリット８及び／又は集水セル５を一括して封止する。目封止材１０は、アルミナセラミック等を主成分にして、これに焼結助剤、バインダー等を混合、混練した坏土であり、粘性の高いペースト状に形成されていて、前記凹部９に充填される。前記凹部９は、筒状基材２の端面を横断するように形成されているので、この凹部９に目封止材１０を充填するとともに、該目封止材１０の下端を集水スリット８及び／又は集水セル５の端部に押し込むことにより、集水スリット８及び／又は集水セル５の封止を一括して確実に行なうことができ、水密性を維持することができる。
【００４７】
なお、前記実施例において、乾燥，焼成工程の後に、集水スリット形成工程、凹部形成工程を行なう構成にしたのは、焼成の際に不可避的に生じる収縮により集水スリットや凹部が変形するのを回避するためであるが、集水スリットや凹部の変形が許容できる範囲である場合には、集水スリット形成工程、凹部形成工程の後に乾燥，焼成工程を行なっても良い。また、前記目封止材１０を凹部９に充填した後に焼成を行なえば、焼成による収縮を抑制することができ、且つ目封止材１０を凹部９内面に密着させて水密強度を向上させることができる。
【符号の説明】
【００４８】
１，１１，２１…セラミックスフィルタ基材
２…筒状基材
３…セル
４…濾過膜セル群
５…集水セル群
６…特定濾過膜セル群
７…非特定濾過膜セル群
８…集水スリット
９…目封止材充填用の凹部
１０…目封止材
【図１】
2014028327.tif 000003
【図２】
2014028327.tif 000004
【図３】
2014028327.tif 000005
【図４】
2014028327.tif 000006
【図５】
2014028327.tif 000007
【図６】
2014028327.tif 000008
【図７】
2014028327.tif 000009
【図８】
2014028327.tif 000010
【図９】
2014028327.tif 000011
【図１０】
2014028327.tif 000012
【図１１】
2014028327.tif 000013
【図１２】
2014028327.tif 000014
【図１３】
2014028327.tif 000015
【図１４】
2014028327.tif 000016
【図１５】
2014028327.tif 000017
【図１６】
2014028327.tif 000018
【図１７】
2014028327.tif 000019